(57)【特許請求の範囲】
【請求項１】
粘着剤組成物をシート状若しくはフィルム状に成形した粘着シートであって、
前記粘着剤組成物が、（Ａ）活性水素含有基を有し、質量平均分子量が１０００〜２００００である（メタ）アクリル系樹脂、（Ｂ）前記活性水素含有基と反応する官能基を有し、その官能基当量が２００〜１５００ｇ／ｅｑである（メタ）アクリル系架橋剤、（Ｃ）活性水素含有基を有し、質量平均分子量が２０万〜２００万である（メタ）アクリル系樹脂及び（Ｄ）フィラー含有させたものであり、前記（Ｄ）成分として、平均粒子径が（Ｄ１）１０〜５０μｍ、（Ｄ２）０．０１〜５μｍであるフィラーを７０：３０〜５０：５０の範囲で含有させたものであり、
ＪＩＳ  Ｚ０２３７に準拠して測定した１８０°剥離試験における粘着力が１．０Ｎ／２５ｍｍ以上であり、かつ、ＪＩＳ  Ｐ８１１３に準拠して測定した引張破断伸び率が３０％以上であることを特徴とする粘着シート。
【請求項２】
前記（Ｄ）成分を全樹脂成分に対する体積分率で５０〜８０％含有させることを特徴とする請求項１に記載の粘着シート。
【請求項３】
前記（Ａ）成分の活性水素当量が１００〜１０００ｇ／ｅｑであることを特徴とする請求項１または２に記載の粘着シート。
【請求項４】
前記（Ｃ）成分の活性水素当量が３０００〜３００００ｇ／ｅｑであることを特徴とする請求項１〜３いずれか１項に記載の粘着シート。
【発明の詳細な説明】
【発明の詳細な説明】
【０００１】
【技術分野】
【０００２】
本発明は粘着シートに関する。
【背景技術】
【０００３】
従来から、電子機器の製造工程において、アクリル系粘着剤組成物からなる粘着シートが部品の仮固定等に用いられている。近年、電子機器の高機能化に伴い、粘着シートに対する要求は厳しい。そこで、熱伝導剤、難燃剤、導電剤等のフィラーを粘着剤組成物中に多量に配合させることにより、熱伝導性や難燃性を付与させる技術が提案されている（例えば、特許文献１〜３参照）。
しかしながら、粘着剤組成物にフィラーを多量に配合すると、粘着剤組成物の柔軟性が低下する。このため、フィラーを配合した粘着剤組成物を用いた粘着シートは凹凸のある表面に貼り付けることが困難である。その結果、粘着シートの粘着性を維持することができない。
【先行技術文献】
【特許文献】
【０００４】
【特許文献１】特開２００３−１０５２９５号公報
【特許文献２】特開２００４−２１７８３３号公報
【特許文献３】特開２００１−２７９１９６号公報
【発明の概要】
【発明が解決しようとする課題】
【０００５】
本発明は、上記従来技術の有していた課題を解決して、粘着性を維持しつつ柔軟性に優れる粘着剤組成物を用いた粘着シートを提供することを目的とする。
【課題を解決するための手段】
【０００６】
本発明者らは、上記課題に鑑み鋭意検討を行った結果、特定の（メタ）アクリル系樹脂と特定の（メタ）アクリル系架橋剤とからなる粘着剤組成物を使用した粘着シートが極めて有効であることを見出した。本発明はこの知見に基づいて完成するに至ったものである。
【０００７】
すなわち、本発明は以下の粘着シートを提供するものである。
（１）粘着剤組成物をシート状若しくはフィルム状に成形した粘着シートであって、
前記粘着剤組成物が、（Ａ）活性水素含有基を有し、質量平均分子量が１０００〜２００００である（メタ）アクリル系樹脂、（Ｂ）前記活性水素含有基と反応する官能基を有し、その官能基当量が２００〜１５００ｇ／ｅｑである（メタ）アクリル系架橋剤、（Ｃ）活性水素含有基を有し、質量平均分子量が２０万〜２００万である（メタ）アクリル系樹脂及び（Ｄ）フィラー含有させたものであり、前記（Ｄ）成分として、平均粒子径が（Ｄ１）１０〜５０μｍ、（Ｄ２）０．０１〜５μｍであるフィラーを７０：３０〜５０：５０の範囲で含有させたものであり、
ＪＩＳ  Ｚ０２３７に準拠して測定した１８０°剥離試験における粘着力が１．０Ｎ／２５ｍｍ以上であり、かつ、ＪＩＳ  Ｐ８１１３に準拠して測定した引張破断伸び率が３０％以上であることを特徴とする粘着シート。
（２）（Ｄ）フィラーを全樹脂成分に対する体積分率で５０〜８０％含有させることを特徴とする（１）に記載の粘着シート。
（３）前記（Ａ）成分の活性水素当量が１００〜１０００ｇ／ｅｑであることを特徴とする（１）または（２）に記載の粘着シート。
（４）前記（Ｃ）成分の活性水素当量が３０００〜３００００ｇ／ｅｑであることを特徴とする（１）〜（３）いずれかに記載の粘着シート。
【発明の効果】
【０００８】
本発明の粘着シートに用いられる粘着剤組成物は、（メタ）アクリル系樹脂を相溶性のある（メタ）アクリル系架橋剤により架橋させているので、粘着性を維持しつつ柔軟性に優れる。このため、本発明の粘着シートは粘着性を維持しつつ柔軟性に優れる。
【発明を実施するための形態】
【０００９】
以下、本発明について具体的に説明する。以下に記載する構成要件の説明は、本発明の代表的な実施態様に基づいてなされることがあるが、本発明はそのような実施態様に限定されるものではない。
【００１０】
本発明の粘着シートに用いられる粘着剤組成物は、（Ａ）活性水素含有基を有し、かつ、質量平均分子量が１０００〜２００００である（メタ）アクリル系樹脂と、（Ｂ）前記（メタ）アクリル系樹脂と反応する官能基を有し、その官能基当量が２００〜１５００ｇ／ｅｑであるアクリル系架橋剤とを含有する。
本発明において、質量平均分子量の小さい（Ａ）成分は、官能基当量の高い（Ｂ）成分により架橋される。したがって、本発明の粘着シートに用いられる粘着剤組成物は（Ａ）成分特有の柔軟性を損なうことなく粘着性を維持することができる。すなわち、本発明の粘着シートに用いられる粘着剤組成物は粘着性を維持しつつ柔軟性に優れる。
以下に、各成分について詳述する。
【００１１】
［Ａ成分］
本発明における（Ａ）成分としては、具体的には、活性水素含有基を有する（メタ）アクリル系モノマーを単独で重合させた単独重合体、もしくは前記活性水素含有基を有する（メタ）アクリル系モノマーと活性水素含有基を有しない（メタ）アクリル系モノマーとの共重合体であることが好ましい。なお、本発明において、（メタ）アクリル系とは、アクリル系又はメタクリル系を意味する。
【００１２】
（Ａ）成分の活性水素含有基としては、具体的には、カルボキシル基、水酸基、アミド基、アミノ基、チオール基、シアノ基、スルホン酸基、リン酸基、第４級アンモニウム（塩）基等が挙げられる。
【００１３】
カルボキシル基を含有する（メタ）アクリル系モノマーとしては、アクリル酸、メタクリル酸、イタコン酸、クロトン酸、イソクロトン酸、マレイン酸、フマル酸、シトラコン酸、メサコン酸またはこれらの単量体から誘導される官能性単量体等が挙げられる。尚、これらは単独で用いてもよいし、２種以上を組み合わせて用いてもよい。
【００１４】
水酸基を含有する（メタ）アクリル系モノマーとしては、例えば、（メタ）アクリル酸２−ヒドロキシエチル、（メタ）アクリル酸３−ヒドロキシプロピル、（メタ）アクリル酸２−ヒドロキシブチル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラクジル、（メタ）アクリル酸４−ヒドロキシメチルシクロヘキシル、（メタ）アクリル酸３−クロロ−２−ヒドロキシプロピル、（メタ）アクリル酸エトキシジエチレングリコール、（メタ）アクリル酸カプロラクトン、（メタ）アクリル酸ポリエチレングリコール、（メタ）アクリル酸ポリプロピレングリコール等が挙げられる。尚、これらは単独で用いてもよいし、２種以上を組み合わせて用いてもよい。
【００１５】
アミド基を含有する（メタ）アクリル系モノマーとしては、（メタ）アクリルアミド、α−エチル（メタ）アクリルアミド、Ｎ−メチル（メタ）アクリルアミド、Ｎ−ブトキシメチル（メタ）アクリルアミド、ジアセトン（メタ）アクリルアミド、Ｎ，Ｎ−ジメチル（メタ）アクリルアミド、Ｎ，Ｎ−ジエチル（メタ）アクリルアミド、Ｎ，Ｎ−ジメチル−ｐ−スチレンスルホンアミド、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、Ｎ，Ｎ−ジエチルアミノプロピル（メタ）アクリルアミド等が挙げられる。尚、これらは、単独で用いてもよいし、２種以上を組み合わせて用いてもよい。
【００１６】
チオール基を含有する（メタ）アクリル系モノマーとしては、（メタ）アクリルチオカルボン酸、２−メルカプトエチル（メタ）アクリル酸エステル等が挙げられる。なお、これらは単独で用いてもよいし、２種以上を組み合わせて用いてもよい。
【００１７】
シアノ基を含有する（メタ）アクリル系モノマーとしては、（メタ）アクリロニトリル等が挙げられる。なお、これらは単独で用いてもよいし、２種以上を組み合わせて用いてもよい。
【００１８】
スルホン酸基を含有する（メタ）アクリル系モノマーとしては、（メタ）アクリル酸スルホエチル、（メタ）アクリル酸スルホプロピル等が挙げられる。なお、これらは単独で用いてもよいし、２種以上を組み合わせて用いてもよい。
【００１９】
リン酸基を含有する（メタ）アクリル系モノマーとしては、２−メタクリロイロキシエチルアシッドホスフェイト、トリスアクリロイルオキシエチルホスフェート等が挙げられる。なお、これらは単独で用いてもよいし、２種以上を組み合わせて用いてもよい。
【００２０】
第４級アンモニウム（塩）基を含有する（メタ）アクリル系モノマーとしては、ジメチルアミノエチル（メタ）アクリレート４級化物、２−（メタ）アクリロイルオキシエチルトリメチルアンモニウムクロライド、２−（メタ）アクリロイルオキシエチルトリエチルアンモニウムクロライド、２−ヒドロキシ−３−（メタ）アクリロイルオキシプロピルトリメチルアンモニウムクロライド等が挙げられる。なお、これらは単独で用いてもよいし、２種以上を組み合わせて用いてもよい。
【００２１】
本発明における（Ａ）成分としては、カルボキシル基、水酸基を含有する（メタ）アクリル系モノマーがさらに好ましく、カルボキシル基を含有する（メタ）アクリル系モノマーが特に好ましい。
【００２２】
（Ａ）成分において、活性水素含有基を有する（メタ）アクリル系モノマーと共重合体を形成しうる活性水素含有基を有しない（メタ）アクリル系モノマーとしては、炭素数１〜１２のアルキル基を有する（メタ）アクリル酸アルキルエステルが好ましい。具体的には、例えば（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸２−エチルヘキシル、（メタ）アクリル酸オクチル、（メタ）アクリル酸デシル、（メタ）アクリル酸ラウリル等が挙げられる。この中でも、凝集力及び粘着力の点からアルキル基の炭素数が２〜８の範囲の（メタ）アクリル酸アルキルエステルが好ましい。なお、前記共重合体の配合比は質量比で１０：９０〜２．５：９７．５の範囲であることが好ましい。
【００２３】
本発明の（Ａ）成分としては、本発明の目的を損なわない範囲で上記の成分の他に任意の単量体成分を加えて共重合させてもよい。任意の単量体成分としては、アクリロニトリル、アクリルアミド、スチレン、酢酸ビニル、Ｎ−ビニルピロリドン等が挙げられる。
【００２４】
本発明の（Ａ）成分は、上記の単量体成分をラジカル共重合させることによって得ることができる。本発明における（Ａ）成分の共重合法としては、乳化重合法、溶液重合法、塊状重合法、懸濁重合法、光重合法など通常用いられている公知の共重合法の中から任意に選ぶことができる。
【００２５】
本発明において、（Ａ）成分の質量平均分子量は１０００〜２００００であることが好ましく、３０００〜１５０００であることがより好ましい。（Ａ）成分の質量平均分子量が小さすぎると、柔軟性が高くなるため所望の凝集力を確保することができない。一方、質量平均分子量が大きすぎると、後述の（Ｂ）成分との架橋反応により粘着剤組成物が硬くなるため、所望の柔軟性を得ることができない。なお、本発明における質量平均分子量とは、テトラヒドロフラン（以下、ＴＨＦという）を溶媒としてＧＰＣ分析を行った場合のポリスチレン換算の質量平均分子量をいう。
【００２６】
また、（Ａ）成分のガラス転移温度としては、−７０℃〜−１０℃であることが好ましく、−６０〜−２５℃であることがより好ましい。ガラス転移温度が低すぎると、耐熱性が低下する。一方で、ガラス転移温度が高すぎると、常温での柔軟性の低下により常温での表面追従性が低下するため、粘着剤組成物の粘着力が低下する。なお、本発明におけるガラス転移温度は示差走査熱量計（Ｄｉｆｆｅｒｅｎｔｉａｌ  Ｓｃａｎｎｉｎｇ  Ｃａｌｏｒｉｍｅｔｅｒ）や動的粘弾性測定により得られる損失正接（ｔａｎδ）の極大値温度をいう。
【００２７】
（Ａ）成分の活性水素当量は１００〜１０００ｇ／ｅｑであることが好ましく、２００〜８００ｇ／ｅｑであることがより好ましい。（Ａ）成分の活性水素当量が多すぎると、十分に架橋構造を形成することができないため凝集力が低下する。一方、（Ａ）成分の活性水素当量が少なすぎると、架橋密度が高くなるため柔軟性が低下する。なお、本発明における活性水素当量とは、活性水素１当量当りの分子量のことであり、その酸価（もしくは水酸基価）を用いて、活性水素当量＝５６１１０／酸価（もしくは水酸基価）から算出される。
【００２８】
なお、本発明における活性水素を有する基の例としては、カルボキシル基、スルホン酸基等の酸性官能基や、水酸基、アミノ基、アミド基等の塩基性官能基が挙げられる。本発明における酸価とは、ＪＩＳＫ  ００７０で規定されている試料１ｇ中の遊離酸を中和するのに要する水酸化カリウムのｍｇ数のことである。本発明における水酸基価とは、ＪＩＳ Ｋ  １５５７で規定されている試料１ｇ中の水酸基と当量の水酸化カリウムのｍｇ数のことである。
【００２９】
［Ｂ成分］
本発明において、（Ｂ）成分は（Ａ）成分の架橋剤として働く。（Ｂ）成分に（メタ）アクリル系架橋剤を用いることにより、（Ａ）成分との相溶性が向上する。このため、（Ａ）成分特有の柔軟性を維持することができる。その結果、本発明の粘着シートに用いられる粘着剤組成物は柔軟性に優れる。また、（Ａ）成分と（Ｂ）成分との架橋反応により、得られる粘着剤組成物の凝集力が向上する。その結果、粘着剤組成物の粘着性が向上する。
【００３０】
本発明における（Ｂ）成分としては、活性水素含有基と反応する官能基を有し、その官能基当量が２００〜１５００ｇ／ｅｑである（メタ）アクリル系架橋剤であることが好ましい。（Ｂ）成分の活性水素含有基と反応する官能基としては、エポキシ基、イソシアネート基、カルボジイミド基等が挙げられる。この中でも、エポキシ基が特に好ましい。
【００３１】
（Ｂ）成分の（メタ）アクリル系架橋剤としては、特に限定されないが、オールアクリル、アクリレート／スチレン等のアクリル系重合体であることが好ましい。
【００３２】
（Ｂ）成分の官能基当量としては、２００〜１５００ｇ／ｅｑであることが好ましい。官能基当量が小さすぎると架橋点間距離を長く取ることができないため、粘着剤組成物の柔軟性が低下する。一方、官能基当量が大きすぎると架橋密度が低下するため、所望の凝集力および耐熱性を得ることができない。なお、本発明における官能基当量とは、分子量を官能基数で除した値を意味し、例えばエポキシ当量やイソシアネート当量などで表される。
【００３３】
（Ｂ）成分の配合量としては、前記（Ａ）成分１００質量部に対して、または後述する（Ｃ）成分を併用している場合（Ａ）成分と（Ｃ）成分の合計配合量１００質量部に対して０．５〜１００質量部であることが好ましい。凝集力と柔軟性との観点から、（Ｂ）成分の配合量は５〜８０質量部の範囲であることがさらに好ましい。配合量が少なすぎると、粘着剤組成物の凝集力を確保することができない。配合量が多すぎると、粘着剤組成物の柔軟性が低下する。なお、上記を満たす（Ｂ）成分であれば単独で用いてもよいし、２種以上を組み合わせて用いてもよい。
【００３４】
（Ｂ）成分のガラス転移温度は、−７０℃〜７０℃の範囲内であることが好ましい。ガラス転移温度が低すぎると、耐熱性が低下する。一方で、ガラス転移温度が高すぎると、室温における粘着力が低下する。
【００３５】
（Ｂ）成分の質量平均分子量は、１０００〜２００００であることが好ましく、１０００〜１２０００であることがより好ましい。質量平均分子量が低すぎると、耐熱性が低下する。一方で、質量平均分子量が高すぎると、粘着力が低下する。
【００３６】
（Ｂ）成分としては、本発明の目的を損なわない範囲で従来公知の他の架橋剤を副架橋剤として併用してもよい。副架橋剤としては、具体的には、エポキシ系架橋剤、イソシアネート系架橋剤等が挙げられる。これらの架橋剤は、（Ｂ）成分に対して１０質量％〜５０質量％の範囲内で配合することが好ましい。
【００３７】
［Ｃ成分］
本発明において、（Ｃ）成分として活性水素含有基を有し、質量平均分子量が２０万〜２００万である（メタ）アクリル系樹脂をさらに配合することが必要である。（Ｃ）成分をさらに配合させることにより、粘着剤組成物の凝集力の低下を防ぐとともに靭性を維持することができる。
【００３８】
本発明における（Ｃ）成分の活性水素含有基としては、上記（Ａ）成分の活性水素含有基と同様の活性水素含有基が挙げられる。また、本発明における（Ｃ）成分としては、上記（Ａ）成分と同様の共重合体が挙げられる。（Ｃ）成分の共重合体は、前記（Ａ）成分と同様にして、公知の重合法により得ることができる。
また、相溶性の点から（Ａ）および（Ｃ）成分を構成する単量体中のアルキル鎖は同じものであることが好ましい。
【００３９】
（Ｃ）成分の質量平均分子量は２０万〜２００万であることが好ましく、２５万〜１９０万であることがより好ましい。（Ｃ）成分の質量平均分子量が小さすぎると、架橋点が少ないため凝集力が不足し粘着剤組成物の粘着性を維持することができない。一方、質量平均分子量が大きすぎると、粘着剤組成物の柔軟性が低下する。このため、粘着剤組成物の粘着力が低下する。
【００４０】
また、（Ｃ）成分のガラス転移温度としては、前記（Ａ）成分と同様に−７０℃〜−１０℃であることが好ましい。ガラス転移温度が低すぎると、耐熱性が低下する。一方で、ガラス転移温度が高すぎると、粘着剤組成物の粘着力が低下する。
【００４１】
本発明において、（Ｃ）成分の活性水素当量は３０００〜３００００であることが好ましく、３５００〜１８５００であることがより好ましい。（Ｃ）成分の活性水素当量が少なすぎると、（Ｂ）成分と（Ｃ）成分の架橋が進行する結果、（Ａ）成分の架橋が阻害され粘着剤としての凝集力が不足することになる。一方で、（Ｃ）成分の活性水素当量が多すぎると、（Ｂ）成分と十分に架橋することができず、凝集力が低下し、所望の粘着力を得ることが困難となる。
【００４２】
本発明において、（Ａ）成分と（Ｃ）成分との配合比は９５：５〜３０：７０の範囲であることが好ましい。（Ｃ）成分の配合比が前記範囲より少ない場合、粘着剤組成物の靭性が低下するために粘着剤はもろくなる。また、（Ｃ）成分の配合比が前記範囲より多い場合、粘着剤組成物の柔軟性を確保することができないため、粘着力が低下する。
【００４３】
本発明において、（Ａ）成分および（Ｃ）成分のそれぞれの活性水素当量が上記の好ましい範囲である場合、（Ａ）成分は（Ｃ）成分と比較して低分子量であり、かつ活性水素当量が高い。このため、（Ａ）成分および（Ｂ）成分からなる粘着剤組成物に比べて靭性および形態安定性に優れる。
【００４４】
［Ｄ成分］
本発明の粘着シートに用いられる粘着剤組成物は、（Ｄ）成分としてフィラーを含有することが必要である。（Ｄ）成分としては、従来公知のフィラーであれば特に制限されず、各種用途に応じて適宜選択して使用することができる。（Ｄ）成分のフィラーとしては、例えば、熱伝導剤、難燃剤、発泡剤、導電剤、磁性剤、抗菌剤等が挙げられる。なお、前記フィラーは単独で用いてもよいし、２種以上を組み合わせて用いてもよい。
【００４５】
熱伝導剤としては、具体的には、アルミナ、酸化マグネシウム、窒化アルミニウム、酸化亜鉛、窒化棚素、窒化珪素、マイカ、シリカ、水酸化マグネシウム、水酸化アルミニウム、銀、銅、アルミニウム、炭化珪素、ダイヤモンド粉末、グラファイト、炭素繊維等が挙げられる。これらの成分は単独で用いてもよいし、２種以上を組み合わせて用いてもよい。
【００４６】
難燃剤としてはリン酸エステル化合物、縮合リン酸エステル化合物、リン酸アミド系化合物、メラミンリン酸塩、ホスファゼン化合物、表面被覆型赤リン等のリン化合物、グアニジン化合物、トリアジン化合物等の窒素化合物、シリコーン化合物、さらに水酸化アルミニウム、水酸化マグネシウム等の金属水酸化物、ホウ酸亜鉛、モリブデン化合物、スズ酸亜鉛、ジルコニウム化合物等が挙げられる。これらの難燃剤は、１種単独で用いてもよいし、２種以上を組合せて用いてもよい。これらの難燃剤のうち、水酸化アルミニウムなど金属水酸化物は前記熱伝導剤としても用いることもできる。この場合、難燃性と熱伝導性とを同時に満足する粘着剤組成物を得ることができる。
【００４７】
発泡剤としては、炭酸アンモニウム、炭酸水素アンモニウム、炭酸水素ナトリウム、亜硝酸アンモニウム、水素化ホウ素ナトリウム、アジド類等の無機系発泡剤；トリクロロモノフルオロメタンやジクロロモノフルオロメタン如き塩フッ化アルカン、アゾビスイソブチロニトリルやアゾジカルボンアミド、バリウムアゾジカルボキシレートの如きアゾ系化合物、パラトルエンスルホニルヒドラジドやジフェニルスルホン−３，３’−ジスルホニルヒドラジド、４，４’−オキシビス（ベンゼンスルホニルヒドラジド）、アリルビス（スルホニルヒドラジド）如きヒドラジン系化合物、ｐ−トルイレンスルホニルセミカルバジドや４，４’−オキシビス（ベンゼンスルホニルセミカルバジド）如きセミカルバジド系化合物、５−モルホリル−１，２，３，４−チアトリアゾール如きトリアゾール系化合物、Ｎ，Ｎ’−ジニトロソペンタメチレンテトラミンやＮ，Ｎ’−ジメチル−Ｎ，Ｎ’−ジニトロソテレフタルアミド如きＮ−ニトロソ系化合物等の有機系発泡剤、弾性を有する殻内に所定の温度まで加熱することにより容易にガス化して膨張する物質（気化物質）を内包させたマイクロカプセル型の発泡剤等が挙げられる。これらの成分は単独で用いてもよいし、２種以上を組み合わせて用いてもよい。
【００４８】
導電剤としては、例えば、銀、銀合金、金、銅、銅合金、ニッケル、ニッケル合金、錫、錫合金などの導電性金属、酸化インジウム、五酸化アンチモン、アルミン酸亜鉛、アンチモン酸亜鉛等の導電性無機酸化物、アルミナ、ガラスなどの無機絶縁体や、ポリエチレン、ポリスチレンなどの有機高分子化合物などの表面を導電性物質でコートしたもの、ポリアニリンやポリピロール、ポリチオフェン等の導電性高分子、さらにカーボン、グラファイト等の他に、カーボンナノチューブ、カーボンマイクロコイル等が挙げられる。これらの成分は単独で用いてもよいし、２種以上を組み合わせて用いてもよい。
【００４９】
磁性剤としては、例えば、ヘマタイト、鉄粉、マグネタイト、フェライト等が挙げられる。これらの成分は単独で用いてもよいし、２種以上を組み合わせて用いてもよい。
【００５０】
抗菌剤としては、銀、亜鉛、銅、チタン、モリブデン等の金属；これらの金属イオンをシリカ、ゼオライト、合成ゼオライト、リン酸ジルコニウム、リン酸カルシウム、リン酸亜鉛カルシウム、セラミック、アルミナシリコン、チタンゼオライト、アパタイト、炭酸カルシウム等の無機質微粒子に担持させたもの；ゾルーゲル法により無機化合物粒子の表面を他の無機酸化物、複合酸化物等により積層または被覆等したもの等の無機系抗菌剤、イソチオシアン酸アリル、ポリオキシアルキレントリアルキルアンモニウム、塩化べンザルコニウム、へキサメチレンビグアニド塩酸塩、有機シリコーン第４級アンモニウム塩、塩化ベンザルコニウム等の第４級アンモニウム塩類、フェニルアミド系化合物、ビグアニド系化合物、スルホイソフタル酸テトラアルキルホスホニウム塩、安息香酸、安息香酸塩類、サリチル酸、サリチル酸塩類、フェノール、ソルビン酸及びその塩類、デヒドロ酢酸及びその塩類、パラオキシ安息香酸エステル（パラベン）、ポリリジンまたはポリリジン塩、アンモニウム塩基、ホスホニウム塩基、スルホニウム塩基、フェニルアミド基、ビグアニド基等の抗菌活性基を主鎖または側鎖に有する高分子化合物等の有機系抗菌剤が挙げられる。これらの成分は単独で用いてもよいし、２種以上を組み合わせて用いてもよい。
【００５１】
本発明において、（Ｄ）成分の全樹脂成分に対する体積分率は５０〜８０体積％であることが好ましく、５０〜６０体積％であることがより好ましい。体積分率が低すぎると、目的とする機能を発現することができない。一方で、体積分率が高すぎると粘着剤の粘度が上昇するため、シート状に成形することができない。
【００５２】
（Ｄ）成分の形状としては、形状、擬球状、平板状、針状等が挙げられる。これらの中でも、柔軟性および粘着性の観点から、平板状や針状に比べてアスペクト比の低い球状または擬球状が好ましい。
【００５３】
さらに、（Ｄ）成分が球状または擬球状である場合、（Ｄ）成分としては平均粒子径の異なる２種以上のフィラーを組み合わせて用いることが必要である。平均粒子径の異なるものを数種類組み合わせることにより、粘着剤組成物の粘度を低下させることができる。また、同じ平均粒子径のフィラーを組み合わせる場合に比べて、フィラーを高充填することができる。（Ｄ）成分の平均粒子径としては、具体的には、（Ｄ１）平均粒子径が１０〜５０μｍ、（Ｄ２）平均粒子径０．０１〜５μｍのものを７０：３０〜５０：５０の範囲で組み合わせることが必要である。（Ｄ１）成分が上記範囲より多い場合には、粘着剤組成物の平滑性を維持することができない。（Ｄ１）成分が上記範囲より少ない場合には、（Ｄ）成分同士の接触頻度が低下し、機能性が低下する。尚、（Ｄ１）および（Ｄ２）成分としては、先に（Ｄ）成分で挙げたものを使用することができる。上記平均粒子径を満足する限りにおいては、（Ｄ１）、（Ｄ２）成分ともに２種以上のものを組み合わせて用いてもよい。
【００５４】
本発明における（Ｄ）成分としては、無処理のままでも表面処理が施されていてもよい。表面処理としては、たとえば、脂肪酸処理、リン酸処理、チタネート処理、シランカップリング剤による処理などがあげられる。
【００５５】
また、本発明の目的を損なわない範囲で粘着付与樹脂を添加することができる。粘着付与樹脂としては、例えば、テルペン系樹脂、キシレン系樹脂、フェノール樹脂等が挙げられる。粘着付与樹脂を用いることにより、所望の特性を有する粘着剤を得ることができるとともに、粘着剤としての凝集力が更に高められる。
【００５６】
粘着付与樹脂の配合量は、（Ａ）成分１００質量部または（Ｃ）成分を併用している場合には（Ａ）成分と（Ｃ）成分の合計配合量１００質量部に対して、５〜１５０質量部であることが好ましい。粘着力向上と靱性低下防止の観点から、配合量は１０〜１２０質量部であることがさらに好ましい。
【００５７】
本発明において、（Ａ）成分の質量平均分子量は小さいため、（Ａ）成分は（Ｄ）成分の粒子間に効率よく入り込むことができる。その結果、本発明の粘着シートに用いられる粘着剤組成物は流動性および極性が高い。また、本発明の粘着シートに用いられる粘着剤組成物は柔軟性に優れる。
【００５８】
本発明の粘着シートは、基材の少なくとも一面に上記の粘着剤組成物を架橋して形成される粘着剤層を有する。以下、基材および粘着剤層について説明する。
【００５９】
本発明における基材としては、粘着剤層を支持する部材であれば特に限定されず、公知の基材を適宜用いることができる。本発明における基材の材料としては、具体的には、ポリエチレンテレフタレート、ポリエチレンナフタレート、ポリプチレンテレフタレート、ポリエチレン、ポリプロピレン、ポリカーボネート、トリアセチルセルロース、セロハン、ポリイミド、ポリアミド、ポリフェニレンスルフイド、ポリエーテルイミド、ポリエーテルスルホン、芳香族ポリアミド、若しくはポリスルホン等の合成樹脂、金属等が挙げられる。尚、基材は透明であっても着色せしめたものであってもよく、従来公知の添加剤が含有されていてもよい。また、基材の表面は平滑であってもマット状に加工されているものであってもよく、従来公知の表面処理が施されていてもよい。
【００６０】
基材の厚さは特に制限されないが、４〜２５０μｍ程度の薄膜状ないし薄板状の形状であればよい。
【００６１】
本発明における粘着剤層とは、上記粘着剤組成物を用いて前記基材の少なくとも一方の表面を被覆する層をいう。
【００６２】
粘着剤層の厚さはその使用目的に応じ適宜選択されるものであるが、一般に１０〜１５０μｍとすることが好ましい。厚みが少ない場合には、被着体に対する充分な粘着力が得られない。厚みが多い場合には乾燥不良を起こすおそれがある。被着体に対する粘着力と乾燥不良とを防止する点から、粘着剤層の厚さは２０〜１２０μｍとすることがより好ましい。
【００６３】
次に本発明の粘着シートの製造方法について説明する。
まず、前記（Ａ）成分、（Ｂ）成分、（Ｃ）成分及び（Ｄ）成分等からなる粘着剤組成物を適当な溶剤に溶解し、或いは分散させて、固形分濃度を３０〜９０質量％程度の粘着剤層形成塗工液として調製する。この粘着剤層形成塗工液を常法に従って、基材の片面若しくは両面の表面を被覆するように塗布し、これを乾燥する方法により粘着シートを得ることができる。また、基材に代えて離型性を有するフィルムを用いる場合、該フィルム表面に粘着剤層形成塗工液を塗布および乾燥させてフィルム状ないしシート状に形成して粘着剤層のみからなる粘着シートであってもよい。なお、（Ｂ）成分は架橋剤であることから、混合後、直ちに粘着剤の架橋反応が進行する。そのため、粘着剤組成物製造後は速やかに塗工等を行うことが好ましい。
【００６４】
また、粘着剤層形成塗工液には、従来慣用されている各種添加剤、例えば、重合反応禁止剤、架橋促進剤、酸化防止剤、安定剤、カップリング剤等を配合してもよい。
【００６５】
塗布の方法については特に制限はなく、ワイヤーバー、アプリケーター、刷毛、スプレー、ローラー、グラビアコーター、ダイコーター、リップコーター、コンマコーター、ナイフコーター、リバースコーター、スピンコーター等を用いた従来公知の塗布方法を利用することができる。尚、粘着剤層形成塗工液を塗布する基材や離型性を有するフィルムの面には、必要に応じて予め表面処理を施しておいてもよい。
【００６６】
乾燥方法についても特に制限はなく、熱風乾燥、減圧乾燥等の従来公知の乾燥方法を利用することができる。乾燥条件については、粘着剤組成物の種類や塗工液で使用した溶剤の種類、粘着剤層の膜厚等に応じて適宜設定すればよいが、６０〜２００℃程度の温度で乾燥を行うことが一般的である。
【００６７】
本発明の粘着シートは、周知慣用の粘着シートの用途に用いることができる。例えば、電子部品や液晶パネル等の熱伝導性粘着シート、難燃性粘着シート、隙間充填性シート、導電性シート等として好適に用いられる。
【００６８】
本発明の粘着シートにおいて、その粘着剤層の引張破断伸び率は３０％以上であることが必要である。引張破断伸びが小さすぎると粘着剤層がもろくなり柔軟性を損なうため、被着体に対する密着性を確保できない。本発明において、引張破断伸び率は５０％以上であることが好ましく、１００％以上であることが特に好ましい。
【００６９】
本発明の粘着シートの粘着力としては、１８０°剥離試験（ＪＩＳ  Ｚ０２３７に準拠、引張速度３００ｍｍ／分、２３℃）の値で、１．０Ｎ／２５ｍｍ以上であることが必要であり、１．５Ｎ／２５ｍｍ以上であることが好ましく、３．０Ｎ／２５ｍｍ以上であることが特に好ましい。
【実施例】
【００７０】
以下、本発明の粘着シートにつき実施例を用いて具体的に説明するが、本発明の粘着シートはこれらの実施例によって何ら限定されるものではない。
【００７１】
（実施例１）
表１に示した各成分を粘度が５０００〜３００００ｃｐｓ程度になるくらいまでトルエン等既知の有機溶剤を用いて適宜希釈しながら攪拌および混合することにより粘着剤層形成塗工液を調製した。次に、この塗工液を、厚さ１００μｍの剥離フィルム（シリコーン処理ポリエチレンテレフタレート）の表面に、ベーカー式アプリケーターを用いて塗布し、８０℃で１分、次に１００℃で３分乾燥することにより膜厚１００μｍの粘着層を形成した。この粘着層の前記剥離フィルムとは反対側に厚さ１００μｍの別の剥離フィルム（シリコーン処理ポリエチレンテレフタレート）を貼着し、４０℃で７日間養生することにより粘着シートを作製した。
【００７２】
（実施例２〜６、比較例１〜６および参考例１〜６）
表１に示す各成分を用いて、実施例１と同様の方法により粘着シートを作製した。
【００７３】
表１および表２中の各成分は以下のとおりである。
【００７４】
（Ａ）成分
（Ａ−１）
構成モノマー：アクリル酸ブチルおよびアクリル酸、質量平均分子量：３０００、活性水素当量：５７３ｇ／ｅｑ（酸価：９８ｍｇＫＯＨ／ｇ）、ガラス転移温度：−３０℃
（Ａ−２）
構成モノマー:アクリル酸メチルおよびアクリル酸、質量平均分子量：１００００、活性水素当量：７５８（酸価：７４ｍｇＫＯＨ／ｇ）、ガラス転移温度：６５℃
（Ａ−３）
構成モノマー：アクリル酸２−エチルヘキシル、質量平均分子量：６００、活性水素当量：６８４（酸価：８２ｍｇＫＯＨ／ｇ）、ガラス転移温度：−６３℃
（Ａ−４）
構成モノマー：アクリル酸ブチル、スチレンおよびアクリル酸、質量平均分子量：１４０００、活性水素当量：２４４ｇ／ｅｑ（酸価：２３０ｍｇＫＯＨ／ｇ）、ガラス転移温度：１３３℃
【００７５】
（Ｂ）成分
（Ｂ−１）：エポキシ基含有アクリル系架橋剤
エポキシ当量：７１４ｇ／ｅｑ、分子量：２９００、ガラス転移温度：−５７℃
（Ｂ−２）：エポキシ基含有アクリル系架橋剤
エポキシ当量：１４２８ｇ／ｅｑ、分子量：３０００、ガラス転移温度：−６１℃
（Ｂ−３）：エポキシ基含有アクリル系架橋剤
エポキシ当量：４７６ｇ／ｅｑ、分子量：１１０００、ガラス転移温度：６３℃
（Ｂ−４）：ペンタエリスリトールポリグリシジルエーテル
エポキシ当量：２２９ｇ／ｅｑ、分子量：３６０、ガラス転移温度：６８℃
（Ｂ−５）：ポリブタジエンジグリシジルエーテル
エポキシ当量：１５７０ｇ／ｅｑ、分子量：７８３、ガラス転移温度：８２℃
【００７６】
（Ｃ）成分
（Ｃ−１）
構成モノマー：アクリル酸ブチルおよびアクリル酸、質量平均分子量：１３０万、活性水素当量：７０１３ｇ／ｅｑ（酸価：８ｍｇＫＯＨ／ｇ）、ガラス転移温度：−４０℃
（Ｃ−２）
構成モノマー：アクリル酸ブチルおよびアクリル酸、質量平均分子量：２７万、活性水素当量：３７４０ｇ／ｅｑ（酸価：１５ｍｇＫＯＨ／ｇ）、ガラス転移温度：−２０℃
（Ｃ−３）
構成モノマー：アクリル酸シクロヘキシル及びアクリル酸、質量平均分子量：１８５万、活性水素当量：２８０５５ｇ／ｅｑ（酸価：２ｍｇＫＯＨ／ｇ）、ガラス転移温度：１０５℃
（Ｃ−４）
構成モノマー：アクリル酸ブチルおよびアクリル酸、質量平均分子量：５０万、活性水素当量：７１９ｇ／ｅｑ（酸価：７８ｍｇＫＯＨ／ｇ）、ガラス転移温度：−２０℃
【００７７】
（Ｄ）成分
（Ｄ−１）
球状のアルミナ粒子、平均粒子径：２０μｍ
（Ｄ−２）
球状のアルミナ粒子、平均粒子径：２μｍ
（Ｄ−３）
球状のアルミナ粒子、平均粒子径：０．２μｍ
【００７８】
（粘着付与樹脂）
テルペンフェノール樹脂、軟化点：１５０℃
【００７９】
製造した粘着テープに対して、下記の評価を行った。得られた実施例１〜６と参考例１〜６の評価結果を表１に、比較例１〜６の評価結果を表２に示す。
【００８０】
評価項目については、以下の方法により評価した。なお、表中「−」は測定不能もしくは評価不能であったことを示す。
【００８１】
（１）均一性
粘着剤層形成塗工液の状態を目視にて評価した。分離・沈殿等が見られない場合を合格とし、○と表示した。分離・沈殿等が見られる場合を不合格とし、×と表示した。
（２）粘着力
ＪＩＳ  Ｚ０２３７の規定に基づき、試験片幅を２５ｍｍ、被着体をアルミ板（番手：Ａ１０５０）として作製した粘着シートの２３℃における１８０°粘着力を測定した。
（３）柔軟性
ＪＩＳ  Ｐ８１１３の規定に基づき、熊谷理機工業社製横型引張強度試験機（卓上型）を用いて測定を行った。作製した粘着シートを幅１０ｍｍ、長さ４０ｍｍに切断し、剥離フィルムを取り除くことにより試験片とした。この試験片をチャック間距離３０ｍｍ、速度２０ｍｍ／ｍｉｎの条件で水平方向に引っ張り、引張破断伸び率を測定した。
【００８２】
【表１】
0005871477.tif 000002
【００８３】
【表２】
0005871477.tif 000003
【００８４】
表１に示されるように、本発明の実施例１〜６の粘着シートは一定の粘着力を維持しつつ柔軟性に優れることがわかった。これに対して、比較例１はＡ成分の質量平均分子量が小さいため、柔軟性に劣った。比較例２はＢ成分に（メタ）アクリル系架橋剤を用いていないため、均一性に劣った。比較例３および４はＤ成分の全樹脂成分に対する体積分率が高く成形性に劣るため、柔軟性が低下した。また、表面平滑性および追従性に劣るために粘着力も低下した。比較例５はＢ成分に（メタ）アクリル系架橋剤を用いていないため、柔軟性に劣った。比較例６はＣ成分の活性水素当量が少ないため、柔軟性に劣った。